Brevet FR3008980A1 — publié le 20150130

La présente invention a pour objet des polymères hydrocarbonés comprenant deux groupements terminaux alcoxysilanes, leur préparation et leur utilisation. Les polymères modifiés silane (MS pour «modified silane») sont connus dans le domaine des adhésifs. Ils sont utilisés pour l'assemblage par collage d'une grande variété d'objets (ou substrats). Ainsi, les polymères MS sont appliqués, en combinaison avec un catalyseur, sous forme d'une couche adhésive sur au moins l'une de deux surfaces appartenant à deux substrats à assembler et destinés à être mis en contact l'un avec l'autre par assemblage. Après la mise en contact de ces deux substrats et l'application, le cas échéant, d'une pression au niveau de leur surface de tangence, le polymère réagit par réticulation avec l'eau du milieu ambiant et/ou l'eau apportée par les substrats, ce qui conduit à la formation d'un joint adhésif cohésif assurant la solidité de l'assemblage de ces deux substrats. Ce joint adhésif est principalement constitué du polymère MS réticulé en un réseau tridimensionnel formé par les chaînes polymériques reliées entre elles par des liaisons de type siloxane. Toutefois, les polymères MS doivent en général être mis en oeuvre sous forme de compositions adhésives comprenant un ou plusieurs additifs à effet renforçant, comme par exemple au moins une charge minérale, ou bien un ou plusieurs additifs visant à améliorer le temps de prise (c'est-à-dire le temps au bout duquel la réticulation peut être considérée comme achevée) ou d'autres caractéristiques comme la rhéologie ou les performances mécaniques (élongation, module...). La demande de brevet EP 2 468 783 décrit la préparation d'un polyuréthane à blocs polyuréthane-polyéther et polyuréthane-polyester avec au moins deux blocs terminaux polyuréthane-polyester reliés à un groupe terminal alcoxysilane, ainsi qu'une composition adhésive comprenant ce polyuréthane et un catalyseur de réticulation. Le brevet US 6 867 274 décrit la possibilité de préparer des polymères téléchéliques à groupements terminaux réticulables. Les alcoxysilanes sont cités parmi les nombreux groupements terminaux proposés dans ce brevet. Cependant, ce brevet ne décrit pas de polymères à groupements terminaux alcoxysilanes. D'autre part, la demande de brevet CA 2 242 060 décrit la possibilité d'employer une composition de type joint adhésif à base de polymère renfermant au moins une cyclooléfine, un catalyseur pour la polymérisation par métathèse avec ouverture de chaîne, une charge et un silane. Cependant, en pratique, ce document ne porte pas sur la fabrication de polymères à groupements terminaux silanes. Ainsi, l'unique exemple décrit la fabrication d'un polymère par mélange à chaud (60 °C) en 35 minutes d'une composition comprenant un catalyseur comportant du ruthénium, une charge (wollastonite), et trois constituants qui sont du polynorbornène thermoplastique, du dicyclopentadiène et du vinyltriméthoxysilane (VTMS). Le VTMS est utilisé en tant que promoteur d'adhésion et/ou agent d'aide au séchage. Le rapport molaire du VTMS sur le dicyclopentadiène est égal à environ 1,16%. Le rapport molaire du catalyseur sur le dicyclopentadiène est d'environ 0,08%. Le polymère obtenu par cette synthèse est ensuite réticulé (« cured ») à haute température (paliers de 80 °C à 150 °C) pendant 7 heures. Du fait de la polymérisation croisée des trois constituants et de la présence du polynorbornène, le polymère issu de cette fabrication comporte une multitude de groupements terminaux silanes distribués de manière aléatoire. L'invention a pour but de proposer de nouveaux polymères à groupes terminaux alcoxysilanes. Ces polymères peuvent conduire, après réticulation, à la formation d'un joint adhésif présentant des propriétés mécaniques améliorées, et notamment une cohésion plus élevée. Ainsi, la présente invention concerne un polymère hydrocarboné 30 comprenant deux groupements terminaux alcoxysilanes, ledit polymère hydrocarboné étant de formule (1): R3 R5 (R'0)3-r(R),Si q Si(R)r(0R')34 (1) dans laquelle : - chaque liaison carbone - carbone de la chaîne notée est une double liaison ou une simple liaison, en accord avec les règles de valence de la chimie organique ; - les groupes R2, R3, R4 et R5, sont chacun, indépendamment ou non des autres groupes, un hydrogène, un groupe halogéno, un groupe alcoxycarbonyle ou un groupe alkyle, les groupes R2 à R5 pouvant être liés entre eux en tant que membres d'un même cycle ou hétérocycle saturé ou insaturé (i.e. comportant au moins une double liaison carbone - carbone, en incluant les aromatiques) ; - m et p sont des nombres entiers compris chacun dans une 15 fourchette allant de 0 à 5, de préférence de 0 à 2, de façon encore plus préférée m et p sont tous deux égaux à 1, la somme m + p étant elle-même comprise dans une fourchette de 0 à 10, de préférence de 0 à 6 ; - R et R', identiques ou différents, représentent chacun un groupe alkyle linéaire ou ramifié, de préférence linéaire, comportant de 1 à 4, de 20 préférence de 1 à 2, atomes de carbone ; - Z est un groupe divalent choisi par les groupes alkylènes, interrompus ou non par une fonction ester, et comportant de 1 à 22, de préférence de 1 à 6, atomes de carbone ; q est un nombre entier égal à 0 ou 1 ; 25 - r est un nombre entier égal à 0, 1 ou 2, et - n est un nombre entier tel que la masse molaire moyenne en nombre Mn du polymère hydrocarboné de formule (1) est comprise dans une fourchette de 400 à 50 000 g/mol, de préférence de 600 à 20 000 g/mol, et la polymolécularité (PDI) du polymère hydrocarboné de formule (1) est comprise dans une fourchette de 1,0 à 2,0, de préférence de 1,45 à 1,85. Lorsque m = 0, cela veut dire qu'il n'y a pas de groupe entre les crochets auxquels m s'applique et que les deux liaisons carbone - carbone 5 chevauchant chacune un des crochets ne constituent qu'une seule et même liaison carbone - carbone. Lorsque p = 0, cela veut dire qu'il n'y a pas de groupe entre les crochets auxquels p s'applique et que les deux liaisons carbone - carbone chevauchant chacune un des crochets ne constituent qu'une seule et même liaison carbone - carbone. Lorsque q = 0, cela veut dire 10 qu'il n'y a pas de groupe entre les crochets auxquels q s'applique et que les deux liaisons carbone - carbone chevauchant chacune un des crochets ne constituent qu'une seule et même liaison carbone - carbone. Bien évidemment toutes les formules données ici sont en accord avec les règles de valence de la chimie organique. 15 Par groupe alkyle, on entend selon l'invention un composé hydrocarboné linéaire ou ramifié, cyclique, acyclique, hétérocyclique ou polycyclique, et comprenant généralement de un à vingt-deux, de préférence de un à quatre, atomes de carbone. Un tel groupe alkyle comprend généralement de 1 à 4, de préférence de 1 à 2, atomes de carbone. 20 Par groupe halogéno, on entend selon l'invention un groupe iodo, chloro, bromo ou fluoro, de préférence chloro. Par hétérocycle, on entend selon l'invention un cycle pouvant comprendre un autre atome que le carbone dans la chaîne du cycle, tel que par exemple l'oxygène. 25 Par groupe alkylène interrompu par une fonction ester, on entend selon l'invention un groupe (divalent) alkylène, linéaire ou ramifié, saturé ou partiellement insaturé, comprenant de un à vingt-deux, de préférence de un à six, atomes de carbone tel qu'une chaîne d'atomes de carbone qu'il comprend peut comporter, en outre, un groupe divalent -000-. 30 Par groupe alcoxycarbonyle, on entend selon l'invention on entend selon l'invention un groupe (monovalent) alkyle, linéaire ou ramifié, saturé ou partiellement insaturé, comprenant de un à vingt-deux, de préférence de un à six, atomes de carbone tel qu'une chaîne d'atomes de carbone qu'il comprend peut comporter, en outre, un groupe divalent -COQ-. Par groupe alcoxysilane, on entend selon l'invention un groupe (monovalent) alkyle, linéaire ou ramifié, saturé ou partiellement insaturé, comprenant de un à quatre, de préférence de un à deux, atomes de carbone tel qu'une chaîne d'atomes de carbone qu'il comprend peut comporter, en outre, un groupe divalent -Si-O-. De préférence, le groupe de formule -[Z]q-Si(R)r(OR')34 est choisi parmi : - Si(OCH3)3 (cas où q=0, r = 0, et R' est CH3) ; - SiCH3(OCH3)2 (cas où q=0, r = 1, R est CH3 et R' est CH3) ; - CH2Si(OCH3)3 (cas où q=1, Z est CH2, r = 0 et R' est CH3) ; - CH2SiCH3(OCH3)2 (cas où q=1, Z est CH2, r = 1, R est CH3 et R' est CH3) ; - CO-O-(CH2)3Si(OCH3)3) (cas où q=1, Z est CO-O-(CH2)3, r = 0 et R' est CH3) ; et - CO-O-(CH2)3SiCH3(OCH3)2) (cas où q=1, Z est CO-O-(CH2)3, r = 1, R est CH3 et R' est CH3). La polymolécularité PDI (ou dispersité DM) est définie comme le 20 rapport Mw / Mn, c'est-à-dire le rapport de la masse molaire moyenne en poids à la masse molaire moyenne en nombre du polymère. Les deux masses molaires moyennes Mn et Mw sont mesurées selon l'invention par chromatographie d'exclusion stérique (ou SEC, acronyme de « Size Exclusion Chromatography » en anglais), usuellement avec 25 étalonnage PEG (PolyEthylèneGlycol) ou PS (PolyStyrène), de préférence PS. Par groupement terminal, on entend un groupement situé en bout de chaîne (ou extrémité) du polymère. S'il est insaturé, le polymère selon l'invention comprend le plus souvent une pluralité de (i.e. plus de deux) doubles liaison carbone-carbone. 30 Dans un mode de réalisation préféré, le polymère de formule (1) ne comprend qu'une seule double liaison carbone - carbone par unité de répétition [..1, et le polymère est de formule (1') : R3 R5 (R'0)3-r(R)rSi Dans ce cas, de façon préférée, m et p sont égaux à 1. De préférence, l'invention concerne un polymère hydrocarboné 5 comprenant deux groupements terminaux alcoxysilanes, ledit polymère hydrocarboné étant de formule (2) ou de formule (3) : R3 R5 (R'0)3-r(R)rS ,cSi(R)r(OR13-r q - m R2 R4 R3 R5 n (2) n (R'0)3-r(R)rS m R2 R4 10 (3) cl.Si(RMOR)34 _ dans lesquelles 3- , m, p, q, r, n, Z, R, R', R2, R3, R4 et R5 ont les significations données plus avant. Comme il est connu de l'homme du métier, la liaison -ree signifie que la liaison est orientée géométriquement d'un côté ou de l'autre par rapport 15 à la double liaison (cis ou trans). De façon particulièrement préférée, m est égal à 1 et p est égal à 1. Dans ce cas, de préférence, q est égal à 0. La formule (2) illustre le cas où l'unité de répétition de la chaîne principale du polymère de formule (1) est insaturée et comporte au moins une 20 double liaison carbone - carbone. Dans un mode de réalisation préféré, le polymère de formule (2) ne comprend qu'une seule double liaison carbone - carbone par unité de répétition [..1, et le polymère est de formule (2'). R3 R5 (R10)3-r(R)rS clSi(R)r(OR')34 q -m n R2 R4 (2') Dans ce cas, de façon préférée, m et p sont égaux à 1. La formule (3) illustre le cas où la chaîne principale du polymère de formule (1) est saturée. Le polymère de formule (3) peut par exemple être issu de l'hydrogénation du polymère de formule (2). Le polymère de formule (2) est généralement d'orientation trans (E) - trans (E), trans (E) - cis (Z) ou cis (Z) - cis (Z). Ces trois isomères sont généralement obtenus en proportions variables, avec le plus souvent une majorité de trans (E) - trans (E). Il est possible selon l'invention d'obtenir quasi majoritairement de l'isomère trans (E) - trans (E). Selon un mode de réalisation préféré de l'invention, l'invention concerne un polymère hydrocarboné comprenant deux groupements terminaux alcoxysilanes, ledit polymère hydrocarboné étant de formule (4) : 1Si(R)r(OR134 m n (4) dans laquelle , m, p, q, r, n, Z, R et R' ont les significations données plus avant. La formule (4) illustre le cas où le polymère de formule (1) est tel que R2, R3, R4 et R5 sont chacun un hydrogène (H). Dans un mode de réalisation préféré, le polymère de formule (4) ne comprend au plus qu'une seule double liaison carbone - carbone par unité de répétition [.. .]n, et le polymère est de formule (4). (R'0)3-r(R)rS --- (R'0)3-r(R)rS z Si(R)r(OR')34 q m n (4') Dans ce cas, de façon préférée, m et p sont égaux à 1. De préférence, le groupe de formule -[Z]q-Si(R)r(OR')34 est choisi parmi -Si(OCF-13)3 ; -SiC1-13(0CF-13)2 ; -C1-12Si(OCI--13)3 ; -C1-12SiCI-13(00-13)2 ; -CO-O-(CH2)3Si(OCH3)3) ; et -CO-O-(CH2)3SiCH3(OCH3)2). Dans un mode de réalisation particulièrement préféré, le polymère de formule (4) comporte deux groupements terminaux qui résultent de l'utilisation d'un alcénylsilane comportant une double liaison carbone - carbone, de préférence de l'utilisation de vinyltriméthoxysilane, d'allyltriméthoxysilane ou de 3-(triméthoxysilyl)-propyl acrylate comme agent de transfert de chaîne (CTA) lors de la fabrication du polymère. Selon ce mode de réalisation, de préférence, l'invention concerne un polymère hydrocarboné comprenant deux groupements terminaux 15 alcoxysilanes, ledit polymère hydrocarboné étant de formule (5) ou de formule (6) : (R'0)3-r(R)rSi z si(R),-(oR')34 q m n (5) (R'0)3-r(R)rSi zt si(R)r(oR')3-r q m n 20 (6) dans lesquelles , m, p, q, r, n, Z, R et R' ont les significations données plus avant. La formule (5) illustre le cas où l'unité de répétition de la chaîne principale du polymère de formule (4) est insaturée et comporte au moins une 25 double liaison carbone - carbone. Dans un mode de réalisation préféré, le polymère de formule (5) ne comprend qu'une seule double liaison carbone - carbone par unité de répétition [...]n, et le polymère est de formule (5'). Dans ce cas, de façon préférée, m et p sont égaux à 1. (R'0)34(R)rS ,cSi(R)r(OR')34 q m n (5') La formule (6) illustre le cas où la chaîne principale du polymère de formule (4) est saturée. Le polymère de formule (6) peut par exemple être issu de l'hydrogénation du polymère de formule (5). Les formules (5) et (6) correspondent respectivement aux formules (2) et (3) dans lesquelles R2, R3, R4 et R5 sont chacun un hydrogène (H). De préférence, pour chacune de ces deux formules (5) et (6), le groupe de formule -[Z]q-Si(R)r(OR')3, est choisi parmi -Si(OCH3)3 ; -SiCH3(OCH3)2 ; -CH2Si(OCH3)3 ; -CH2SiCH3(OCH3)2 ; -00-0-(CH2)3Si(OCH3)3) ; et -00-0-(CH2)3SiCH3(0C1-13)2). Les polymères de l'invention sont particulièrement homogènes et stables en température. Ils sont de préférence conditionnés et stockés à l'abri de l'humidité. Les polymères de formule (1), (1'), (2), (2'), (3), (4), (4'), (5), (5') ou (6) ainsi obtenus peuvent former, après réticulation avec l'eau du milieu ambiant et/ou l'eau apportée par au moins un substrat, généralement à l'humidité atmosphérique, par exemple pour une humidité relative de l'air (appelée aussi degré d'hygrométrie) comprise usuellement dans une fourchette de 25 à 65%, et en présence d'un catalyseur approprié, un joint adhésif qui présente des valeurs de cohésion élevées, en particulier supérieurs à 3 MPa. De telles valeurs de cohésion permettent une utilisation comme adhésif, par exemple comme joint d'étanchéité sur un support usuel (béton, verre, marbre), dans le domaine du bâtiment, ou encore pour le collage de vitrages dans l'industrie automobile et navale. De plus, les polymères de l'invention sont des polymères liquides ou solides à température ambiant (i.e. environ 20°C). Quand ces polymères sont solides, ils sont généralement thermoplastiques (en milieu anhydre), c'est-à-dire déformables à chaud (i.e. à une température supérieure à la température ambiante). Ils peuvent donc être utilisés en tant qu'adhésifs thermofusibles et appliqués à chaud sur l'interface de substrats à assembler au niveau de leur surface de tangence. Par solidification à température ambiante, un joint adhésif solidarisant les substrats est ainsi immédiatement créé, donnant ainsi à l'adhésif des propriétés avantageuses de temps de prise réduit. Quand ces polymères sont liquides, comme ils sont aptes à réticuler en présence d'humidité à température ambiante à l'état liquide, la composition adhésive qui les comporte comprend généralement en outre au moins une charge. L'invention concerne encore un procédé de préparation d'au moins un polymère hydrocarboné à groupements terminaux alcoxysilanes selon l'invention, ledit procédé comprenant au moins une étape de polymérisation par ouverture de cycle par métathèse, en présence : - d'au moins un catalyseur de métathèse, de préférence un 20 catalyseur comprenant du ruthénium, de façon encore plus préférée un catalyseur de Grubbs, - d'au moins un agent de transfert de chaîne (CTA) choisi dans le groupe formé par les alcénylsilanes ayant une double liaison carbone-carbone, de préférence dans le groupe formé par le vinyltriméthoxysilane, 25 l'allyltriméthoxysilane et le 3-(triméthoxysilyl)-propyl acrylate, et - d'au moins un composé choisi parmi les composés comprenant au moins un cycle hydrocarboné et généralement de 6 à 16, de préférence de 6 à 12, atomes de carbone par cycle, ledit cycle comprenant au moins une double liaison carbone - carbone, et les dérivés substitués de ce composé, ledit 30 composé étant généralement de formule (7) : (7) dans laquelle m, p, R2, R3, R4 et R5 ont les significations données plus haut, ladite étape étant mise en oeuvre pendant une durée comprise entre 2 h et 24 h (bornes incluses). La durée de la réaction est de préférence comprise entre 2 h et 12 h (bornes incluses). Le rapport molaire du CTA sur le composé comprenant au moins un 10 groupe hydrocarboné est généralement compris dans une fourchette de 1 à 10% en moles, de préférence de 5 à 10% en moles. Par alcénylsilane comportant une double liaison carbone - carbone, on entend selon l'invention un composé de formule H2C=CH-(CH2),Si(R1)t(R2)u(OR3)34, dans lequel z est compris de 0 à 10 et R1, 15 R2 et R3 sont, chacun indépendamment des autres, un groupe alkyle saturé, linéaire ou ramifié, comprenant de un à quatre, de préférence de un à deux, atomes de carbone et t = 0, 1 ou 2, et u = 0, 1 ou 2, avec t + u Dans un mode de réalisation préféré de l'invention, indépendant ou non des modes de réalisation précédents, l'agent de transfert de chaîne a pour formule CH2=CH-pq-Si(R),(OR')34, dans laquelle Z, R, R', q et r ont les significations données plus haut. De préférence, l'agent de transfert de chaîne (CTA) est choisi parmi : CH2=CH-Si(OCH3)3 ; CH2=CH-SiCH3(OCH3)2 ; CH2=CH-CH2Si(OCH3)3 ; CH2=CH-CH2SiCH3(OCH3)2 ; CH2=CH-00-0-(CH2)3Si(OCH3)3) ; et CH2=CH-CO-O-(CH2)3SiCH3(OCH3)2). La polymérisation par ouverture de cycle par métathèse est une réaction bien connue de l'homme du métier, qui est mise en oeuvre ici en 20 présence du vinyltriméthoxysilane, de l'allyltriméthoxysilane ou de 3-(triméthoxysilyl)-propyl acrylate. Le vinyltriméthoxysilane (ou (triméthoxysilyl) éthylène ou éthényltriméthoxysilane), (produit de numéro CAS 2768-02-7), l'allyltriméthoxysilane (produit de numéro CAS 2551-83-9) et le 25 3-(triméthoxysilyl)-propyl acrylate (produit de numéro CAS 4369-14-6) sont des produits disponibles dans le commerce. Les composés cycliques de formule (7) sont de préférence selon l'invention choisis dans le groupe formé par le cycloheptène, le cyclooctène, le cyclononène, le cyclodécène, le cycloundécène, le cyclododécène, le 30 1,5-cyclooctadiène, le cyclononadiène, le 1,5,9-cyclodécatriène, ainsi que les norbornène, norbornadiène, dicyclopentadiène, 7-oxanorbornène et 7-oxanorbornadiène respectivement de formules : Le cyclooctène (COE) et le 1,5-cyclooctadiène (COD) sont tout particulièrement préférés. On peut aussi citer les dérivés substitués de ces composés cycliques, tels que, de préférence, les alkyl-cyclooctènes, les alkylcyclooctadiènes, les halocycloalcènes et les alkylcarbonylcycloalcènes. Dans un tel cas, les groupes alkyle, halogéno et alcoxycarbonyle ont les significations données plus haut. Les groupes alkyles sont le plus souvent en position bêta, gamma ou delta de la double liaison carbone - carbone, de façon encore plus préférée en position gamma ou delta de la double liaison carbone - carbone. L'étape de polymérisation par ouverture de cycle par métathèse est mise en oeuvre le plus souvent en présence d'au moins un solvant, généralement choisi dans le groupe formé par les solvants aqueux, organiques ou protiques typiquement utilisés dans les réactions de polymérisation et qui sont inertes dans les conditions de la polymérisation, tels que les hydrocarbures aromatiques, les hydrocarbures chlorés, les éthers, les hydrocarbures aliphatiques, les alcools, l'eau ou leurs mélanges. Un solvant préféré est choisi dans le groupe formé par le benzène, le toluène, le para-xylène, le chlorure de méthylène, le dichloroéthane, le dichlorobenzène, le chlorobenzène, le tétrahydrofurane, le diéthyl éther, le pentane, l'hexane, l'heptane, le méthanol, l'éthanol, l'eau ou leurs mélanges. De façon encore plus préférée, le solvant est choisi dans le groupe formé par le benzène, le toluène, le para-xylène, le chlorure de méthylène, le dichloroéthane, le dichlorobenzène, le chlorobenzène, le tétrahydrofurane, le diéthyl éther, le pentane, l'hexane, l'heptane, le méthanol, l'éthanol ou leurs mélanges. De façon encore plus particulièrement préférée, le solvant est le toluène, l'hexane, l'heptane, ou un mélange de toluène et de chlorure de méthylène. La solubilité du polymère formé au cours de la réaction de polymérisation dépend généralement et principalement du choix du solvant et du poids molaire du polymère obtenu. Il est aussi possible que la réaction soit mise en oeuvre sans solvant. Le catalyseur de métathèse, tel que par exemple un catalyseur de 5 Grubbs, est généralement un produit du commerce. Le catalyseur de métathèse est le plus souvent un catalyseur de métal de transition dont notamment un catalyseur comprenant du ruthénium le plus souvent sous forme de complexe(s) du ruthénium tel que du ruthénium carbène. On peut ainsi utiliser de façon particulièrement préférée les 10 catalyseurs de Grubbs. Par catalyseur de Grubbs, on entend généralement selon l'invention un catalyseur de Grubbs 1ère et 2ème génération, mais aussi tout autre catalyseur de type Grubbs (comprenant du ruthénium - carbène) accessible à l'homme du métier, tels que par exemple les catalyseurs de Grubbs substitués décrits dans le brevet US 5849851. 15 Un catalyseur de Grubbs 1 ère génération est généralement de formule (8) : P(Cy)3 Cl Ph sso GI P(Cy)3 (8), où Ph est le phényl et Cy est le cyclohexyle. Le groupe P(Cy)3 et un groupe tricyclohexyl phosphine. 20 La dénomination IUPAC de ce composé est : benzylidène- bis(tricyclohexylphosphine) dichlororuthénium (de numéro CAS 172222-30-9). Un catalyseur de Grubbs 2ème génération est généralement de formule (9) : Ni \,......,\N ,C1 H3c 1:11.i-=\ CI Ph P(Cy)3 (9), où Ph est le phényl et Cy CH3 CH3 est le cyclohexyle. La dénomination IUPAC de la deuxième génération de ce catalyseur est benzylidène [1,3- bis(2,4,6-triméthylphényl)-2- imidazolidinylidène] 5 dichloro(tricyclohexylphosphine) ruthénium (de numéro CAS 246047-72-3). Le procédé de préparation d'un polymère hydrocarboné selon l'invention peut comporter en outre au moins une étape supplémentaire d'hydrogénation de doubles liaisons. Bien évidemment, cette étape n'est mise en oeuvre que si le polymère hydrocarboné de formule (1) selon l'invention est 10 insaturé, c'est-à-dire qu'il est en particulier un polymère de formule (2), (2'), (5) ou (5'). Il est ainsi procédé à l'hydrogénation d'au moins une double liaison, de préférence à l'hydrogénation totale ou partielle des doubles liaisons. Cette étape est généralement mise en oeuvre par hydrogénation catalytique, le plus souvent sous pression d'hydrogène et en présence d'un 15 catalyseur d'hydrogénation tel qu'un catalyseur de palladium supporté par du carbone (Pd/C). Elle permet plus particulièrement de former un composé de formule (3) (respectivement (6)) à partir d'un composé de formule (2) ou (2') (respectivement (5) ou (5')). L'invention concerne encore une composition adhésive comprenant 20 un polymère selon l'invention et de 0,01 à 3% en poids, de préférence de 0,1 à 1% en poids, d'un catalyseur de réticulation. Le polymère selon l'invention est un polymère de formule (1), (1'), (2), (2'), (3), (4), (4'), (5), (5') ou (6) Le catalyseur de réticulation est utilisable dans la composition selon l'invention et peut être tout catalyseur connu par l'homme du métier pour la 25 condensation de silanol. On peut citer comme exemples de tels catalyseurs : - des dérivés organiques du titane comme I'acétyl acétonate de titane (disponible commercialement sous la dénomination TYZORR® AA75 auprès de la société Dupont) ; - des dérivés organiques de l'aluminium comme le chélate 5 d'aluminium (disponible commercialement sous la dénomination K-KAT® 5218 auprès de la société King Industries) ; - des dérivés organiques de l'étain comme le dilaurate de dibutyle étain (ou DBTL) ; et - des amines, comme le 1,8-diazobicyclo (5.4.0) undécène-7 ou 10 DBU. On peut également inclure dans la composition selon l'invention des stabilisants UV tels que des amines ou des antioxydants. Les antioxydants peuvent comprendre des antioxydants primaires qui piègent des radicaux libres et qui sont généralement des phénols substitués 15 comme l'Irganox® 1010 de Ciba. Les antioxydants primaires peuvent être utilisés seuls ou en combinaison avec d'autres antioxydants tels que des phosphites comme l'lrgafos® 168 de Ciba. Selon un mode de réalisation particulièrement préféré, la composition adhésive selon l'invention est conditionnée dans un emballage 20 étanche à l'air préalablement à son utilisation finale, de façon à la protéger de l'humidité ambiante. Un tel emballage peut avantageusement être formé d'une feuille multicouche qui comprend typiquement au moins une couche d'aluminium et/ou au moins une couche de polyéthylène de haute densité. Par exemple, l'emballage est formé d'une couche de polyéthylène revêtue d'une 25 feuille d'aluminium. Un tel emballage peut en particulier prendre la forme d'une cartouche cylindrique. L'invention concerne enfin un procédé de collage par assemblage de deux substrats comprenant : - l'enduction d'une composition adhésive telle que définie 30 précédemment, sous forme liquide, de préférence sous la forme d'une couche d'épaisseur comprise dans une fourchette de 0,3 à 5 mm, de préférence entre 1 et 3 mm, sur au moins l'une des deux surfaces qui appartiennent respectivement aux deux substrats à assembler, et qui sont destinées à être mises en contact l'une avec l'autre selon une surface de tangence ; puis - la mise en contact effective des deux substrats selon leur surface de tangence. La composition adhésive sous forme liquide est soit la composition adhésive (naturellement) liquide, soit la composition adhésive fondue. Bien entendu, l'enduction et la mise en contact doivent être effectuées dans un intervalle de temps compatible, comme il est bien connu de l'homme du métier, c'est-à-dire avant que la couche d'adhésif appliquée sur le substrat perde sa capacité à fixer par collage ce substrat à un autre substrat. En général, la réticulation du polymère de la composition adhésive, en présence du catalyseur et de l'eau du milieu ambiant et/ou de l'eau apportée par au moins un des substrats, commence à se produire lors de l'enduction, puis continue à se produire lors de l'étape de mise en contact des deux substrats. En pratique, l'eau résulte généralement de l'humidité relative de l'air. Les substrats appropriés sont, par exemple, des substrats inorganiques tels que le verre, les céramiques, le béton, les métaux ou les alliages (comme les alliages d'aluminium, l'acier, les métaux non-ferreux et les métaux galvanisés) ; ou bien des substrats organiques comme le bois, des 20 plastiques comme le PVC, le polycarbonate, le PMMA, le polyéthylène, le polypropylène, les polyesters, les résines époxy ; les substrats en métal et les composites revêtus de peinture (comme dans le domaine automobile). L'invention sera mieux comprise à la vue des exemples qui suivent. 25 EXEMPLES Les exemples qui suivent illustrent l'invention sans pour autant en limiter la portée. Les réactions de synthèse des exemples étaient menées en une ou deux étapes, avec une étape éventuelle de synthèse de l'agent de transfert et 30 une étape de polymérisation par ouverture de cycle du cyclooctène en présence d'un catalyseur de Grubbs et d'un agent de transfert. L'agent de transfert était un produit commercial ou un produit synthétisé spécialement pour cette utilisation. Le schéma général des réactions de polymérisation des exemples est donné ci-après, et sera explicité au cas par cas dans les exemples. Y Y Grubbs 2G nCOE THF, 40 °C Où CTA est l'agent de transfert de chaîne pour « Chain Transfer Agent » en anglais, où le COE est le cyclooctène, où Grubbs 2G est le catalyseur de formule (9) et où Y (égal à -[Z]q-Si(R)r(OR')34) est choisi dans le groupe formé par -Si(OCH3)3 (cas où le CTA est le vinyltriméthoxysilane), -CH2Si(OCH3)3 (cas où le CTA est l'allyltriméthoxysilane) et -COO(CH2)3Si(OCH3)3 (cas où le CTA est le 3-(triméthoxysilyl)-propyl acrylate) ; x est le nombre de moles de CTA ; n est le nombre de moles de COE, et s est le nombre de répétition du motif monomère dans le polymère. En tout état de cause « s » est un nombre inférieur ou égal à « n », 15 de préférence égal à n. La réaction pouvait durer de 2h à 24h. Protocole expérimental Toutes les expériences étaient effectuées si nécessaire sous 20 atmosphère d'argon. Tous les réactifs (cyclooctène (COE), le catalyseur de Grubbs 2ème génération (ou 2G ou « Grubbs 2nd generation ») de formule (9), le vinyltriméthoxysilane, l'allyltriméthoxysilane et le 3-(triméthoxysilyl)-propyl acrylate), étaient des produits de la société Sigma-Aldrich. 25 Le cyclooctène (COE) était dégazé une première fois, puis séché sur CaH2 puis enfin distillé avant utilisation. Tous les autres produits étaient utilisés tels que reçus. Les analyses DSC (pour « Differential Scanning Calorimetry ») étaient effectuées par utilisation de capsules d'aluminium, sur un appareil Y s Setaram DSC 131 calibré à l'indium à une vitesse de 10°C/min et sous flux continu d'hélium (à 25 mL/Min). Les spectres RMN étaient enregistrés sous spectromètres AM-500 Bruker et AM-400 Bruker, à 298 K dans du CDCI3. Les déplacements chimiques étaient référencés par rapport au tétramethylsilane (TMS) en utilisant la résonance proton (1H) carbone ou (13C) du solvant deutéré. Le déplacement chimique du 29Si était référencé par rapport au TMS. Les masses molaires moyennes en nombre et en poids (Mn and MW) et la polydispersité PDI (Mw/Mn) des polymères étaient déterminés par chromatographie d'exclusion stérique (SEC), avec étalonnage PolyStyrène en utilisant un instrument Polymer Laboratories PL-GPC 50. Les échantillons étaient élués au tétrahydrofurane (THF) (produit de la société Sigma-Aldrich) à 30°C et à 1,0 mL/min. Des spectres de masse étaient enregistrés avec un spectromètre (Brucker) AutoFlex LT à haute résolution équipé d'une source laser pulsée N2 (337 nm, 4 ns de largeur de pulse). Procédure générale de polymérisation Toutes les polymérisations étaient effectuées de façon similaire. Les seules différences résidaient dans la nature et la concentration initiale de 20 l'agent de transfert de chaîne (CTA). Une procédure typique ici est décrite ci-après. Elle correspond à l'essai n° 2 du Tableau 1 (Exemple 1). Le monomère COE (1,4 mL, 10,8 mmol) et du CH2Cl2 sec (5 mL) étaient placés dans un ballon de 100 mL dans laquelle était aussi placé un 25 barreau magnétique d'agitation revêtu de Téflon®. Le ballon et son contenu étaient ensuite mis sous argon. Du CTA, dans ce cas du vinyltriméthoxysilane (82,7 pL, 0,54 mmol), était alors introduit dans le ballon par seringue. Le ballon était immergé dans un bain d'huile à 40°C immédiatement après l'ajout, par une canule, du catalyseur G2 (5 ,0 mg, 5°pmol) en solution dans du CH2Cl2 (2 mL). 30 Le mélange réactionnel devenait très visqueux en deux minutes. La viscosité décroissait ensuite lentement pendant les 10 minutes suivantes. Au bout de 24 heures à compter de l'addition du catalyseur, le produit présent dans le ballon était extrait après que le solvant était concentré sous vide. Un produit était alors récupéré après précipitation dans le méthanol (qui permettait de récupérer le catalyseur dans le filtrat), filtration et séchage sous vide (Rendement 94% dans ce cas). L'analyse permettait de mettre en évidence que le produit était bien le polymère ayant la formule attendue. Tous les polymères préparés dans les exemples étaient récupérés en tant que poudre solide incolore, facilement soluble dans le chloroforme et insoluble dans le méthanol. Exemple 1: Synthèse d'un polymère comprenant deux 10 groupements terminaux alcoxysilanes à partir de cyclooctène (COE) et de vinyltriméthoxysilane La réaction était mise en oeuvre selon le schéma 2 suivant : o- Grubbs 2'd generation si-0 ICH2Cl2, 40°C, 24h /°-S1 O\ S1-0\ O\ s (98% Selectivity) Schéma 2 15 Le polymère attendu était ainsi synthétisé. Il présentait une température de fusion de 57°C. Différents essais étaient conduits selon cette réaction. Ils sont résumés dans le tableau 1 ci-après. Tableau 1 Essai ICOEL/CTALARuh, Conversion MnSEC (b) PDI no(a) (mol/mol)(mol/mol)(%) (g/mol) 1 2 000:200:1 100 5 500 1,59 2 2 000:100:1 100 7 000 1,65 3 2 000:50:1 100 14 400 1,83 4 2 000:20:1 100 51 700 1,85 20 Où CTA = vinyltriméthoxysilane et [X]0 = concentration initiale de X (a) La polymérisation était conduite sous les conditions particulières suivantes : 5pmol de catalyseur (G2), 7 mL deCH2Cl2, température de 40°C, durée 24h. (b) Les valeurs MrlsEc étaient déterminées par SEC dans du THF à 30°C Des analyses RMN du polymère obtenu à l'essai n°2 ont donné les valeurs suivantes, qui confirmaient la formule structurelle du polymère : RMN 1H (CDCI3, 400 MHz, 298 K) - $5ppm. 5.39; 1,97, 1.30; 5 groupements terminaux: 6.43-6.47 (m, 2H, -CH=CH-Si), 5.39 (m, 2H, -CH=CH-Si), 3.57 (s, 18H, -(CH3O)3Si). RMN 13C (1H) (CDCI3, 100 MHz, 298 K) - ôppm: 130.2 (trans), 129.6 (cis), 36.6, 32.6, 29.1, 27.2); groupements terminaux: 154.9 (-CH=CH-Si), 117.1 (-CH=CH-Si), 50.7 (-(CH3O)3Si). 10 Exemple 2: Synthèse d'un polymère comprenant deux groupements terminaux alcoxysilanes à partir de cyclooctène (COE) et d'allyltriméthoxysilane La réaction était mise en oeuvre selon le schéma 3 suivant : Si-0 CH2Cl2, 40°C, 5h Si-0 Grubbs generation C) s (100% Selectivity) 15 Schéma 3 synthétisé. Il présentait une Le polymère attendu était ainsi température de fusion de 54°C. selon cette réaction. Ils sont Différents essais étaient conduits résumés dans le tableau 2 ci-après. 20 Tableau 2 Essai [COE]°/ICTA]°/[Ru]. Conversion MnSEC(b) PDI n0(a) (mol/mol) (%) (g/mol) 2 000:200:1 100 5 500 1,59 6 2 000:100:1 100 7 000 1,65 7 2 000:50:1 100 14 400 1,83 8 2 000:20:1 100 51 700 1,85 Où CTA = allyltriméthoxysilane et [X]. = concentration initiale de X (a) La polymérisation était conduite sous les conditions particulières suivantes : 5pmol de catalyseur (G2), 7 mL deCH2Cl2, température de 40°C, durée 5h. (b) Les valeurs INA nsEc étaient déterminées par SEC dans du THF à 30°C Des analyses RMN du polymère obtenu à l'essai n°6 ont donné les valeurs suivantes, qui confirmaient la formule structurelle du polymère : RMN 1H (CDCI3, 400 MHz, 298 K) - Escpm: 5.38; 5.35, 2.02, 1.97, 1.33; 5 groupements terminaux : 5.38-5.35 (m, 4H, -CH=CH-Si), 3.57 (s, 18H, -(CH3O)3Si), 1.64-1.55 (m, 4H, -CH2-Si). RMN 13C (1H) (CDCI3, 100 MHz, 298 K) - Eippm: 130.3 (trans), 129.8 (cis), 32.6, 29.7, 29.1, 27.2; groupements terminaux : 129.9-130.3 (-CH=CH-CH2-Si), 122.6 (-CH=CH-CH2-Si), 50.7 (-(CH3O)3Si), 10 15.1 (-CH2_Si). Une analyse DSC du polymère obtenu à l'essai n°6 (réalisée en première séquence, de -60°C à 80°C, à 10°C/min) a donné les valeurs suivantes pour le polymère : Température de cristallisation Tc = 45.0°C et Température de fusion Tm = 54.6°C. 15 Exemple 3: Synthèse d'un polymère comprenant deux groupements terminaux alcoxysilanes à partir de cyclooctène (COE) et de 3-(triméthoxysilyl)propyl acrylate La réaction était mise en oeuvre selon le schéma 4 suivant : 20 Grubbs 2nd generation CH2Cl2, 40°C, 4h / 0 + Si._'-.s - / /o o- (100% Selectivity) Schéma 4 Le polymère attendu était ainsi synthétisé. Il présentait une température de fusion de 59°C. Différents essais étaient conduits selon cette réaction. Ils sont résumés dans le tableau 3 ci-après. 25 30 Tableau 3 Essai [COEhi[CTAIARul. Conversion MnSEC (b) PDI n°(a) (11101/11(mol/mol)CM (g/mol) 9 2 000:200:1 100 3 700 1,43 10 2 000:100:1 100 7 100 1,70 11 2 000:50:1 100 11 600 1,80 12 2 000:20:1 100 34 100 1,68 Où CTA = 3 (triméthoxysilyl)propyl acrylate et [X]0 = concentration initiale de X (a) La polymérisation était conduite sous les conditions particulières suivantes : 5pmol de catalyseur (G2), 7 mL deCH2Cl2, température de 40°C, durée 5h. (b) Les valeurs MilsEc étaient déterminées par SEC dans du THF à 30°C Des analyses RMN du polymère obtenu à l'essai n°10 ont donné les valeurs suivantes, qui confirmaient la formule structurelle du polymère : RMN 1H (CDCI3, 400 MHz, 298 K) - s5pcm : 5.38; 5.35, 2.01, 1.97, 10 1.31; groupements terminaux : 5.38-5.35 (m, 2H, -CH=CH-Si), 3.57 (s, 18H, -(CH3O)3Si), 1.64-1.55 (m, 4H, -CH2-Si). RMN 13C (1H) (CDCI3, 100 MHz, 298 K) - ôppm: 130.3 (trans), 129.8 (cis), 32.6, 29.7, 29.1, 27.2; groupements terminaux 129.9-130.3 (-CH=CH-CH2-Si), 122.6 (-CH=CH-CH2-Si), 50.7 (-(CH3O)3Si), 15 15.1 (-CH2_Si). RMN29Si (59MHz, CDCI3, 298K) 6ppm : -42,4 (-Si(OCH3)3. Une analyse DSC du polymère obtenu à l'essai n°6 (réalisée en première séquence, de -60°C à 80°C, à 10°C/min) a donné les valeurs suivantes pour le polymère : Température de cristallisation Tc = 45.0°C et Température de fusion 20 Tm = 54.6°C. Exemple 4 : Synthèse d'une composition adhésive à partir d'un polymère comprenant deux groupements terminaux alcoxysilanes de l'exemple 1 On a réalisé une composition adhésive comportant 0,2% en poids 25 d'un catalyseur de réticulation constitué de dinéodécanoate de dioctyle étain (produit Tib kat 223 de la société Tib Chemicals), et le polymère selon l'invention obtenu à l'exemple 1, par mélange. Le mélange ainsi obtenu était laissé sous agitation réduite (20 mbar soit 2000 Pa) durant 15 minutes avant que la composition ainsi obtenue soit 5 conditionnée dans une cartouche en aluminium. La mesure de la résistance et de l'allongement à la rupture par essai de traction a été effectuée selon le protocole décrit ci-après. Le principe de la mesure consiste à étirer dans une machine de traction, dont la mâchoire mobile se déplace à une vitesse constante égale à 10 100 mm/minute, une éprouvette standard constituée de la composition adhésive réticulée et à enregistrer, au moment où se produit la rupture de l'éprouvette, la contrainte de traction appliquée (en MPa) ainsi que l'allongement de l'éprouvette (en%). L'éprouvette standard est en forme d'haltère, comme illustré dans la 15 norme internationale ISO 37. La partie étroite de l'haltère utilisée a pour longueur 20 mm, pour largeur 4 mm et pour épaisseur 500 pm. Pour préparer l'haltère, on a chauffé à 100°C la composition conditionnée comme décrit précédemment, puis on extrude sur une feuille A4 de papier siliconé la quantité nécessaire pour former sur celle-ci un film ayant 20 une épaisseur de 300 pm qui était laissé durant 7 jours à 23°C et 50% d'humidité relative pour réticulation. L'haltère est alors obtenue par simple découpe dans le film réticulé. L'haltère de la composition adhésive présente alors une contrainte à la rupture de 8 MPa avec un allongement à la rupture de 10%. Ce test est 25 répété deux fois et donne le même résultat. La composition adhésive a ensuite été soumise à des tests de collage de deux lamelles en bois (chacune de taille 20 mm x 20 mm x 2 mm) pour conduire après réticulation de sept jours à 23°C à une force à la rupture de 2 MPa en rupture adhésive. 30 REVENDICATIONS1. Polymère hydrocarboné comprenant deux groupements terminaux alcoxysilanes, ledit polymère hydrocarboné étant de formule (1) : R3 R5 (R'0)3-r(R),S i z dans laquelle : - chaque liaison carbone - carbone de la chaîne notée est une double liaison ou une simple liaison, en accord avec les règles de valence de la 10 chimie organique ; - les groupes R2, R3, R4 et R5, sont chacun, indépendamment ou non des autres groupes, un hydrogène, un groupe halogéno, un groupe alcoxycarbonyle ou un groupe alkyle, les groupes R2 à R5 pouvant être liés entre eux en tant que membres d'un même cycle ou hétérocycle saturé ou 15 insaturé, - m et p sont des nombres entiers compris chacun dans une fourchette allant de 0 à 5, de préférence de 0 à 2, de façon encore plus préférée m et p sont tous deux égaux à 1, la somme m + p étant elle-même comprise dans une fourchette de 0 à 10, de préférence de 0 à 6, 20 - R et R', identiques ou différents, représentent chacun un groupe alkyle linéaire ou ramifié, de préférence linéaire, comportant de 1 à 4, de préférence de 1 à 2, atomes de carbone, - Z est un groupe divalent choisi par les groupes alkylènes, interrompus ou non par une fonction ester, et comportant de 1 à 22, de 25 préférence de 1 à 6, atomes de carbone, q est un nombre entier égal à 0 ou 1, - r est un nombre entier égal à 0, 1 ou 2, et n est un nombre entier tel que la masse molaire moyenne en nombre Mn du polymère hydrocarboné de formule (1) est comprise dans unefourchette de 400 à 50 000 g/mol, de préférence de 600 à 20 000 g/mol, et la polymolécularité (PDI) du polymère hydrocarboné de formule (1) est comprise dans une fourchette de 1,0 à 2,0, de préférence de 1,45 à 1,85. 2. Polymère hydrocarboné comprenant deux groupements terminaux alcoxysilanes selon la revendication 1, ledit polymère étant tel que le groupe de formule -[Z]q-Si(R),(OR')3_r est choisi parmi -Si(OCH3)3 ; -SiCH3(OCH3)2 ; -CH2Si(OCH3)3 ; -CH2SiCH3(OCH3)2 ; -00-0-(CH2)3Si(OCH3)3) ; et -00-0-(CH2)3SiCH3(0C1-13)2). 3. Polymère hydrocarboné comprenant deux groupements terminaux alcoxysilanes selon l'une des revendications 1 ou 2, ledit polymère étant de formule (1') : R3 R5 (R*0)3-r(R)rSi dans laquelle m, p, q, r, n, Z, R, R', R2, R3, R4 et R5 ont les significations données dans la revendication 1. 4. Polymère hydrocarboné comprenant deux groupements terminaux 20 alcoxysilanes selon l'une des revendications 1 ou 2, ledit polymère hydrocarboné étant de formule (2) ou de formule (3) : R3 R5 (R'0)34(R)rSL ciSi(R)r(OR')34 q m n R2 R4 (2)R3 R5 (R'0)3-r(R)rS 1:1Si(R)r(OR')3-1- m n R2 R4 (3) dans lesquelles m, p, q, r, n, Z, R, R', R2, R3, R4 et R5 ont les significations données dans la revendication 1. 5. Polymère hydrocarboné comprenant deux groupements terminaux alcoxysilanes selon l'une des revendications 1 ou 2, ledit polymère hydrocarboné étant de formule (4) : (R'0)3-r(R)rS z' Si(R)r(OR)34 q m n (4) dans laquelle , m, p, q, r, n, Z, R et R' ont les significations données dans la revendication 1. 6. Polymère hydrocarboné comprenant deux groupements terminaux alcoxysilanes selon la revendication 5, ledit polymère étant de formule (4') : (R'0)34(R)rS z, si(R)r(0R)3_,- q m n (4') dans laquelles m, p, q, r, n, Z, R, R', R2, R3, R4 et R5 ont les significations données dans la revendication 1. 7. Polymère hydrocarboné comprenant deux groupements terminaux alcoxysilanes selon la revendication 5, ledit polymère hydrocarboné étant de formule (5) ou de formule (6) :20(RMOR)34 Z Lq n m zt Si(R)r(OR)3_r m n (6) dans lesquelles 2 , m, p, q, r, n, Z, R et R' ont les significations données dans la revendication 5. 8. Procédé de préparation d'au moins un polymère hydrocarboné selon l'une des revendications 1 à 7, ledit procédé comprenant au moins une 10 étape de polymérisation par ouverture de cycle par métathèse en présence : - d'au moins un catalyseur de métathèse, de préférence un catalyseur comprenant du ruthénium, de façon encore plus préférée un catalyseur de Grubbs, - d'au moins un composé choisi dans le groupe formé par les 15 alcénylsilanes ayant une double liaison carbone-carbone, de préférence dans le groupe formé par le vinyltriméthoxysilane, l'allyltriméthoxysilane et le 3- (triméthoxysilyl)propyl acrylate, et - d'au moins un composé choisi parmi les composés comprenant au moins un cycle hydrocarboné et généralement de 6 à 16, de préférence de 6 à 20 12, atomes de carbone par cycle, ledit cycle comprenant au moins une double liaison carbone - carbone, et les dérivés substitués de ce composé, ledit composé étant de formule (7) : jz (Ft.0)34(R)rsi (5) z (R.o)34(R)rsi/.. (7)dans laquelle : - chaque liaison carbone - carbone de la chaîne notée 2 est une double liaison ou une simple liaison, en accord avec les règles de valence de la chimie organique ; - Les groupes R2, R3, R4 et R5, sont chacun, indépendamment ou non des autres groupes, un hydrogène, un groupe halogéno, un groupe alcoxycarbonyle ou un groupe alkyle, les groupes R2 à R5 pouvant être liés entre eux en tant que membres d'un même cycle ou hétérocycle saturé ou insaturé, - m et p sont des nombres entiers compris chacun dans une fourchette allant de 0 à 5, de préférence de 0 à 2, de façon encore plus préférée m et p sont tous deux égaux à 1, la somme m + p étant elle-même comprise dans une fourchette de 0 à 10, de préférence de 0 à 6, ladite étape étant mise en oeuvre pendant une durée comprise entre 15 2h et 24h, de préférence entre 2 et 12h (bornes incluses). 9. Procédé de préparation selon la revendication 8, tel que l'agent de transfert de chaîne a pour formule CH2=CH-[Z]q-Si(R)r(OR')3,, dans laquelle : - R et R', identiques ou différents, représentent chacun un groupe 20 alkyle linéaire ou ramifié, de préférence linéaire, comportant de 1 à 4, de préférence de 1 à 2, atomes de carbone, - Z est un groupe divalent choisi par les groupes alkylènes, interrompus ou non par une fonction ester, et comportant de 1 à 22, de préférence de 1 à 6, atomes de carbone, 25 - q est un nombre entier égal à 0 ou 1, et - r est un nombre entier égal à 0, 1 ou 2. 10. Procédé de préparation selon l'une des revendications 8 ou 9, tel que l'agent de transfert de chaîne est choisi parmi : CH2=CH-Si(OCH3)3 ; 30 CH2=CH-SiCH3(OCH3)2 ;CF-12=CH-CH2SKOCE-13)3 ; CE-12=CH-CF-12SiCH3(OCF-13)2 ; CH2=CH-CO-O-(CH2)3Si(OCH3)3) ; et CH2=CH-CO-O-(CH2)3SiCH3(OCH3)2). 11. Procédé de préparation selon l'une des revendications 8 à 10, ledit procédé étant tel que le rapport molaire du CTA sur le composé comprenant au moins un groupe hydrocarboné est compris dans une fourchette de 1 à 10% en moles, de préférence de 5 à 10% en moles. 12. Procédé de préparation selon l'une des revendications 8 à 11, ledit procédé comprenant en outre au moins une étape supplémentaire d'hydrogénation de doubles liaisons. 13. Procédé de préparation selon la revendication 12, tel que l'étape supplémentaire d'hydrogénation est mise en oeuvre par hydrogénation catalytique, sous pression d'hydrogène et en présence d'un catalyseur d'hydrogénation tel qu'un catalyseur de palladium supporté par du carbone (Pd/C). 14. Composition adhésive comprenant au moins un polymère selon l'une des revendications 1 à 7 et de 0,01 à 3 % en poids d'au moins un catalyseur de réticulation. 15. Procédé de collage par assemblage de deux substrats comprenant : - l'enduction d'une composition adhésive selon la revendication 14, sous forme liquide, de préférence sous la forme d'une couche d'épaisseur comprise dans une fourchette de 0,3 à 5 mm, de préférence entre 1 et 3 mm, sur au moins l'une des deux surfaces qui appartiennent respectivement aux deux substrats à assembler, et qui sont destinées à être mises en contact l'une avec l'autre selon une surface de tangence ; puis - la mise en contact effective des deux substrats selon leur surface de tangence.30